(57)【要約】【課題】貯蔵安定性の向上を図ることができる二剤型歯科用接着剤を提供する。【解決手段】  二剤型歯科用接着剤に、遊離の酸性基、および／または、酸無水物を形成している酸性基を有する第１重合性モノマーを含有するＡ剤と、カルシウム塩を形成している酸性基を有する第２重合性モノマーを含有するＢ剤とを備える。【選択図】図１
2019099481.tif 000002
【特許請求の範囲】
【請求項１】
遊離の酸性基、および／または、酸無水物を形成している酸性基を有する第１重合性モノマーを含有するＡ剤と、
カルシウム塩を形成している酸性基を有する第２重合性モノマーを含有するＢ剤と、を備えることを特徴とする、二剤型歯科用接着剤。
【請求項２】
前記第２重合性モノマーは、
（メタ）アクリロイルオキシ基と、
前記酸性基と（メタ）アクリロイルオキシ基とを結合する結合基と、をさらに有し、
前記結合基は、炭素数４〜１８のアルキレン基を含むことを特徴とする、請求項１に記載の二剤型歯科用接着剤。
【請求項３】
前記Ａ剤は、２５℃で液体であり、
前記Ｂ剤は、２５℃で固体であることを特徴とする、請求項１または２に記載の二剤型歯科用接着剤。
【請求項４】
前記Ａ剤は、水酸基含有重合性モノマーを含有することを特徴とする、請求項１〜３のいずれか一項に記載の二剤型歯科用接着剤。
【請求項５】
前記酸性基は、カルボキシ基、リン酸基およびスルホ基の群から選択される少なくとも１種の官能基であり、
前記第２重合性モノマーが有する酸性基は、リン酸基であることを特徴とする、請求項１〜４のいずれか一項に記載の二剤型歯科用接着剤。
【請求項６】
前記第１重合性モノマーが有する酸性基と、前記第２重合性モノマーが有する酸性基とは、種類が互いに同じであることを特徴とする、請求項５に記載の二剤型歯科用接着剤。
【請求項７】
前記Ｂ剤は、カルシウム塩を形成しているリン酸基を有する第２重合性モノマーと、カルシウム塩を形成しているカルボキシ基を有する第２重合性モノマーとを含有することを特徴とする、請求項５に記載の二剤型歯科用接着剤。
【請求項８】
前記第１重合性モノマーおよび前記第２重合性モノマーのそれぞれは、
（メタ）アクリロイルオキシ基と、
前記酸性基と（メタ）アクリロイルオキシ基とを結合する結合基と、をさらに有し、
前記結合基は、炭素数４〜１８のアルキレン基を含むことを特徴とする、請求項７に記載の二剤型歯科用接着剤。
【発明の詳細な説明】
【技術分野】
【０００１】
本発明は、二剤型歯科用接着剤に関する。
【背景技術】
【０００２】
う蝕（虫歯）の歯科治療において、う蝕部分を除去した後、クラウンやインレー、コンポジットレジンなどの修復材料を、歯科用接着剤により歯牙に接着することが知られている。そのような歯科用接着剤は、例えば、歯質（象牙質）を脱灰した後に塗布され、脱灰された部分に浸透することによって、ハイブリッド層を形成する。これによって、歯科用接着剤は、修復材料と歯質との接着性の向上を図っている。
【０００３】
しかるに、そのような歯科用接着剤では、歯質が脱灰されているために、歯質の強度低下や二次う蝕が生じるおそれがある。そこで、歯科用接着剤に、歯質の再石灰化能を付与することが種々検討されている。
【０００４】
例えば、メチルアクリレートと、４−（メタ）アクリロキシエチルトリメリットの無水物と、４−（メタ）アクリロキシエチルアシッドフォスフェートのカルシウム塩とを含有する歯科用組成物が提案されている（例えば、特許文献１参照）。
【０００５】
そのような歯科用組成物では、４−（メタ）アクリロキシエチルアシッドフォスフェートのカルシウム塩がカルシウムイオンを放出することにより、歯質に対してカルシウムを供給して再石灰化を促進する。
【先行技術文献】
【特許文献】
【０００６】
【特許文献１】特開２００６−３４７９４３号公報
【発明の概要】
【発明が解決しようとする課題】
【０００７】
しかるに、特許文献１に記載の歯科用組成物は、４−（メタ）アクリロキシエチルトリメリットの無水物と、４−（メタ）アクリロキシエチルアシッドフォスフェートのカルシウム塩とを併有するので、４−（メタ）アクリロキシエチルトリメリットの無水物からカルボン酸イオンが生じ、４−（メタ）アクリロキシエチルアシッドフォスフェートのカルシウム塩からカルシウムイオンおよびリン酸イオンが生じる場合がある。
【０００８】
すると、カルシウムイオンが、カルボン酸イオンとリン酸イオンとを疑似架橋して、歯科用組成物がゲル化してしまうという不具合がある。そのため、特許文献１に記載の歯科用組成物を安定して貯蔵することは困難である。
【０００９】
そこで、本発明は、貯蔵安定性の向上を図ることができる二剤型歯科用接着剤を提供する。
【課題を解決するための手段】
【００１０】
本発明［１］は、遊離の酸性基、および／または、酸無水物を形成している酸性基を有する第１重合性モノマーを含有するＡ剤と、カルシウム塩を形成している酸性基を有する第２重合性モノマーを含有するＢ剤とを備える、二剤型歯科用接着剤を含む。
【００１１】
本発明［２］は、前記第２重合性モノマーは、（メタ）アクリロイルオキシ基と、前記酸性基と（メタ）アクリロイルオキシ基とを結合する結合基と、をさらに有し、前記結合基は、炭素数４〜１８のアルキレン基を含む、上記［１］に記載の二剤型歯科用接着剤を含む。
【００１２】
本発明［３］は、前記Ａ剤は、２５℃で液体であり、前記Ｂ剤は、２５℃で固体である、上記［１］または［２］に記載の二剤型歯科用接着剤を含む。
【００１３】
本発明［４］は、前記Ａ剤は、水酸基含有重合性モノマーを含有する、上記［１］〜［３］のいずれか一項に記載の二剤型歯科用接着剤を含む。
【００１４】
本発明［５］は、前記酸性基は、カルボキシ基、リン酸基およびスルホ基の群から選択される少なくとも１種の官能基であり、前記第２重合性モノマーが有する酸性基は、リン酸基である、上記［１］〜［４］のいずれか一項に記載の二剤型歯科用接着剤を含む。
【００１５】
本発明［６］は、前記第１重合性モノマーが有する酸性基と、前記第２重合性モノマーが有する酸性基とは、種類が互いに同じである、上記［５］に記載の二剤型歯科用接着剤を含む。
【００１６】
本発明［７］は、前記Ｂ剤は、カルシウム塩を形成しているリン酸基を有する第２重合性モノマーと、カルシウム塩を形成しているカルボキシ基を有する第２重合性モノマーとを含有する、上記［５］に記載の二剤型歯科用接着剤を含む。
【００１７】
本発明［８］は、前記第１重合性モノマーおよび前記第２重合性モノマーのそれぞれは、（メタ）アクリロイルオキシ基と、前記酸性基と（メタ）アクリロイルオキシ基とを結合する結合基と、をさらに有し、前記結合基は、炭素数４〜１８のアルキレン基を含む、上記［７］に記載の二剤型歯科用接着剤を含む。
【発明の効果】
【００１８】
本発明の二剤型歯科用接着剤は、遊離の酸性基、および／または、酸無水物を形成している酸性基を有する第１重合性モノマーを含有するＡ剤と、カルシウム塩を形成している酸性基を有する第２重合性モノマーを含有するＢ剤とを、別々に備えている。
【００１９】
そのため、二剤型歯科用接着剤を貯蔵しても、カルシウムイオンが、第１重合性モノマーから生じる酸イオンと、第２重合性モノマーから生じる酸イオンとを疑似架橋することを抑制でき、二剤型歯科用接着剤がゲル化することを抑制できる。その結果、二剤型歯科用接着剤の貯蔵安定性の向上を図ることができる。
【００２０】
また、このような二剤型歯科用接着剤は、Ａ剤およびＢ剤を使用直前に混合することにより、修復材料と歯質との接着に利用される。
【００２１】
そして、Ａ剤およびＢ剤が混合された接着剤は、上記の酸性基を有する第１重合性モノマーと、カルシウム塩を形成している酸性基を有する第２重合性モノマーとを含有するので、脱灰された歯質と接着剤とのハイブリッド層を形成できながら、歯質に対してカルシウムを供給することができる。
【００２２】
そのため、二剤型歯科用接着剤は、修復材料と歯質との接着性の向上を図ることができながら、歯質の再石灰化を促進することができる。
【図面の簡単な説明】
【００２３】
【図１】図１は、本発明の二剤型歯科用接着剤の一実施形態としての接着剤キットを示す。
【図２】図２は、図１に示す接着剤キットの使用方法を説明するための説明図である。
【発明を実施するための形態】
【００２４】
＜二剤型歯科用接着剤＞
本発明の二剤型歯科用接着剤は、Ａ剤とＢ剤とを別々に備え、使用直前において、Ａ剤およびＢ剤を混合して使用される。
【００２５】
（１）Ａ剤
Ａ剤は、モノマー成分として、第１重合性モノマーを少なくとも含有する。
【００２６】
第１重合性モノマーは、重合可能なモノマーであって、遊離の酸性基、および／または、酸無水物を形成している酸性基を有する。
【００２７】
酸性基（遊離の酸性基、および／または、酸無水物を形成している酸性基）は、例えば、第１重合性モノマーの分子中において、一方の末端に位置する。
【００２８】
遊離の酸性基として、例えば、カルボキシ基、リン酸基、スルホ基などが挙げられる。このような酸性基は、第１重合性モノマーの分子中において、１種のみ含有されてもよく、２種以上併有されてもよい。言い換えれば、酸性基は、カルボキシ基、リン酸基およびスルホ基の群から選択される少なくとも１種の官能基である。また、酸性基の官能基数は、１以上であれば特に制限されない。
【００２９】
このような酸性基は、酸無水物を形成することができる。酸無水物は、２つの酸性基が脱水縮合することにより形成される。なお、以下において、酸無水物を形成している酸性基を酸性基の酸無水物とする。
【００３０】
酸性基の酸無水物として、例えば、カルボキシ基の酸無水物、リン酸基の酸無水物、スルホ基の酸無水物などが挙げられる。酸性基の酸無水物は、第１重合性モノマーの分子中において、１種のみ含有されてもよく、２種以上併有されてもよい。
【００３１】
このような遊離の酸性基および酸性基の酸無水物のなかでは、好ましくは、遊離のリン酸基、および、カルボキシ基の酸無水物が挙げられる。
【００３２】
また、第１重合性モノマーは、好ましくは、重合性基と、結合基とをさらに含む。
【００３３】
重合性基は、例えば、第１重合性モノマーの分子中において、酸性基と反対側の末端（他方の末端）に位置する。
【００３４】
重合性基は、エチレン性不飽和二重結合を含む。重合性基として、例えば、（メタ）アクリロイルオキシ基、（メタ）アクリロイルアミド基、ビニル基、シアン化ビニル基などが挙げられ、好ましくは、（メタ）アクリロイルオキシ基が挙げられる。つまり、第１重合性モノマーは、好ましくは、（メタ）アクリロイルオキシ基を含む。なお、（メタ）アクリロイルとは、メタクリロイルおよび／またはアククリロイルを含む。
【００３５】
結合基は、重合性基と酸性基とを結合する。つまり、結合基は、好ましくは、（メタ）アクリロイルオキシ基と、酸性基とを結合する。
【００３６】
結合基は、アルキレン基を少なくとも含む。アルキレン基の炭素数は、例えば、１以上、好ましくは、２以上、さらに好ましくは、４以上、例えば、３０以下、好ましくは、１８以下である。つまり、結合基は、好ましくは、炭素数４〜１８のアルキレン基を含む。
【００３７】
アルキレン基の炭素数が上記の範囲であると、二剤型歯科用接着剤の接着性の向上を図ることができる。とりわけ、アルキレン基の炭素数が４〜１８であると、アルキレン基の炭素数が４未満（例えば、２）である場合と比較して、二剤型歯科用接着剤の接着性の向上を確実に図ることができる。
【００３８】
結合基は、アルキレン基からなってもよく、アルキレン基に加えて他の原子団を含んでもよい。
【００３９】
具体的には、結合基がアルキレン基からなる場合、アルキレン基の一方の末端は、酸性基と直接結合し、アルキレン基の他方の末端は、重合性基と直接結合する。この場合、第１重合性モノマーは、好ましくは、遊離の酸性基を含む。
【００４０】
また、結合基がアルキレン基に加えて他の原子団を含む場合、アルキレン基の一方の末端は、他の原子団を介して酸性基と結合し、アルキレン基の他方の末端は、重合性基と直接結合する。この場合、第１重合性モノマーは、好ましくは、２つ以上の遊離の酸性基、または、１つ以上の酸性基の酸無水物を有する。
【００４１】
他の原子団として、例えば、芳香族環および連結基が挙げられる。
【００４２】
芳香族環には、２つ以上（好ましくは２つ）の遊離の酸性基、または、１つ以上（好ましくは１つ）の酸性基の酸無水物が結合される。芳香族環として、例えば、ベンゼン環、ナフタレン環、アントラセン環、ビフェニル環などの炭素数６〜１８の芳香族環が挙げられる。芳香族環のなかでは、好ましくは、ベンゼン環が挙げられる。
【００４３】
連結基は、アルキレン基の一方の末端と芳香族環とを結合する。連結基として、例えば、カルボニル基、アミド基などが挙げられ、好ましくは、カルボニル基が挙げられる。
【００４４】
これら第１重合性モノマーの分子量は、例えば、７０以上、好ましくは、２００以上、例えば、６００以下、好ましくは、４００以下である。
【００４５】
また、第１重合性モノマーは、含有する酸性基の種類によって分類することができる。
【００４６】
第１重合性モノマーとして、例えば、カルボキシ基および／またはカルボキシ基の酸無水物を含有するカルボキシ型第１重合性モノマー、リン酸基および／またはリン酸基の酸無水物を含有するリン酸型第１重合性モノマー、スルホ基および／またはスルホ基の酸無水物を含有するスルホ型第１重合性モノマーなどが挙げられる。第１重合性モノマーは、単独使用または２種以上併用することができるが、好ましくは、単独使用される。
【００４７】
第１重合性モノマーのなかでは、好ましくは、カルボキシ型第１重合性モノマーおよびリン酸型第１重合性モノマーが挙げられる。
【００４８】
カルボキシ型第１重合性モノマーとして、例えば、特開２００６−３４７９４３号公報の［００４３］段落に例示されるカルボキシル基含有重合性単量体などが挙げられる。カルボキシ型第１重合性モノマーは、単独使用または２種以上併用することができる。
【００４９】
カルボキシ型第１重合性モノマーのなかでは、好ましくは、４−（メタ）アクリロイルオキシエチルトリメリット酸およびその無水物が挙げられ、さらに好ましくは、４−メタクリロイルオキシエチルトリメリット酸の無水物（以下、４−ＭＥＴＡとする。）が挙げられる。
【００５０】
４−ＭＥＴＡは、分子の一方の末端に位置するカルボキシ基の酸無水物と、分子の他方の末端に位置するメタクリロイルオキシ基（重合性基）と、カルボキシ基の酸無水物が結合するベンゼン環（結合基）と、ベンゼン環に結合するカルボニル基（結合基）と、カルボニル基とメタクリロイルオキシ基とを結合するエチレン基（結合基）とからなる。
【００５１】
リン酸型第１重合性モノマーとして、例えば、特開２００６−３４７９４３号公報の［００４５］段落に例示されるリン酸基含有重合性単量体などが挙げられる。リン酸型第１重合性モノマーは、単独使用または２種以上併用することができる。
【００５２】
リン酸型第１重合性モノマーのなかでは、好ましくは、２−（メタ）アクリロイルオキシエチルアシドホスフェートおよび１０−（メタ）アクリロイルオキシデシルアシドホスフェートが挙げられ、さらに好ましくは、２−メタクリロイルオキシエチルアシドホスフェート（以下、ＭＥＰとする。）および１０−メタクリロイルオキシデシルアシドホスフェート（以下、ＭＤＰとする。）が挙げられ、とりわけ好ましくは、ＭＤＰが挙げられる。
【００５３】
ＭＥＰは、分子の一方の末端に位置する遊離のリン酸基と、分子の他方の末端に位置するメタクリロイルオキシ基（重合性基）と、リン酸基とメタクリロイルオキシ基とを結合するエチレン基（結合基）とからなる。
【００５４】
ＭＤＰは、分子の一方の末端に位置する遊離のリン酸基と、分子の他方の末端に位置するメタクリロイルオキシ基（重合性基）と、リン酸基とメタクリロイルオキシ基とを結合するデシレン基（結合基）とからなる。
【００５５】
Ａ剤における第１重合性モノマーの含有割合は、例えば、１質量％以上、好ましくは、５質量％以上、例えば、５０質量％以下、好ましくは、２０質量％以下である。
【００５６】
また、Ａ剤のモノマー成分は、詳しくは後述するが、第１重合性モノマー以外のモノマーを含有することができる。
【００５７】
モノマー成分における第１重合性モノマーの含有割合は、例えば、３質量％以上、好ましくは、１５質量％以上、例えば、７０質量％以下、好ましくは、４５質量％以下である。
【００５８】
Ａ剤のモノマー成分は、好ましくは、水酸基含有重合性モノマーをさらに含有する。また、Ａ剤のモノマー成分は、必要に応じて、その他の重合性モノマーをさらに含有する。なお、Ａ剤のモノマー成分は、第１重合性モノマーのみからなることもできる。
【００５９】
つまり、Ａ剤のモノマー成分は、第１重合性モノマーのみからなってもよく、第１重合性モノマーおよび水酸基含有重合性モノマーからなってもよく、第１重合性モノマーおよびその他の重合性モノマーからなってもよく、第１重合性モノマー、水酸基含有重合性モノマーおよびその他の重合性モノマーからなってもよい。
【００６０】
水酸基含有重合性モノマーは、分子中に水酸基と上記の重合性基とを有する一方、上記の酸性基を有しない。また、水酸基の官能基数は、１以上であれば特に制限されない。
【００６１】
水酸基含有重合性モノマーの分子量は、例えば、７０以上、好ましくは、１２０以上、例えば、８００以下、好ましくは、６００以下である。
【００６２】
水酸基含有重合性モノマーとして、例えば、水酸基含有モノ（メタ）アクリレート（例えば、２−ヒドロキシエチル（メタ）アクリレート、３−ヒドロキシプロピル（メタ）アクリレート、６−ヒドロキシヘキシル（メタ）アクリレート、ジヒドロキシプロピルモノ（メタ）アクリレートなど）、水酸基含有ジ（メタ）アクリレート（例えば、２，２−ビス〔４−（３−（メタ）アクリロイルオキシ−２−ヒドロキシプロポキシ）フェニル〕プロパン、１，２−ビス〔３−（メタ）アクリロイルオキシ−２−ヒドロキシプロポキシ〕エタン、ペンタエリトリトールジ（メタ）アクリレート、２−ヒドロキシ１,３-ジメタクリロキシプロパンなど）、水酸基含有（メタ）アクリルアミド（例えば、Ｎ−ヒドロキシエチル（メタ）アクリルアミド、Ｎ，Ｎ−（ジヒドロキシエチル）（メタ）アクリルアミドなど）などが挙げられる。水酸基含有重合性モノマーは、単独使用または２種以上併用することができる。
【００６３】
このような水酸基含有重合性モノマーのなかでは、好ましくは、２−ヒドロキシエチル（メタ）アクリレート、および、２，２−ビス〔４−（３−（メタ）アクリロイルオキシ−２−ヒドロキシプロポキシ）フェニル〕プロパンが挙げられ、さらに好ましくは、２−ヒドロキシエチルメタクリレート（以下、ＨＥＭＡとする。）、および、２，２−ビス〔４−（３−メタクリロイルオキシ−２−ヒドロキシプロポキシ）フェニル〕プロパン（以下、Ｂｉｓ−ＧＭＡとする。）が挙げられる。
【００６４】
モノマー成分における水酸基含有重合性モノマーの含有割合は、例えば、１質量％以上、好ましくは、２質量％以上、さらに好ましくは、２０質量％以上、例えば、７０質量％以下、好ましくは、５０質量％以下である。
【００６５】
Ａ剤における水酸基含有重合性モノマーの含有割合は、例えば、０．１質量％以上、好ましくは、０．５質量％以上、さらに好ましくは、１０質量％以上、例えば、５０質量％以下、好ましくは、２５質量％以下である。
【００６６】
Ａ剤が水酸基含有重合性モノマーを含有すると、二剤型歯科用接着剤の接着性の向上を確実に図ることができる。また、水酸基含有重合性モノマーがＡ剤に含有されているので、水酸基含有重合性モノマーの水酸基と、Ｂ剤に含有される第２重合性モノマーから生じるカルシウムイオンとが反応することを抑制できる。そのため、二剤型歯科用接着剤の貯蔵安定性を確実に確保することができる。
【００６７】
その他の重合性モノマーは、第１重合性モノマーおよび水酸基含有重合性モノマー以外の重合性モノマーであって、分子中に上記の重合性基を有する一方、上記の酸性基および上記の水酸基を有しない。また、その他の重合性モノマーは、分子中にアルコキシシリル基を有しない。
【００６８】
その他の重合性モノマーの分子量は、例えば、７０以上、好ましくは、１００以上、例えば、１０００以下、好ましくは、７００以下である。
【００６９】
その他の重合性モノマーとして、例えば、一官能（メタ）アクリレート、二官能（メタ）アクリレート、三官能（メタ）アクリレートなどが挙げられる。その他の重合性モノマーは、単独使用または２種以上併用することができる。
【００７０】
一官能（メタ）アクリレートとして、例えば、アルキルモノ（メタ）アクリレート（例えば、メチル（メタ）アクリレート、エチル（メタ）アクリレート、ブチル（メタ）アクリレートなど）、ポリオキシアルキレンモノ（メタ）アクリレート（例えば、ポリエチレングリコールモノ（メタ）アクリレート、ポリプロピレングリコールモノ（メタ）アクリレートなど）、アリールモノ（メタ）アクリレート（例えば、ベンジル（メタ）アクリレートなど）などが挙げられる。一官能（メタ）アクリレートは、単独使用または２種以上併用することができる。
【００７１】
二官能（メタ）アクリレートとして、例えば、アルキレンジ（メタ）アクリレート（例えば、エチレングリコールジ（メタ）アクリレート、プロピレングリコールジ（メタ）アクリレート、ブタンジオールジ（メタ）アクリレートなど）、ウレタン結合を有するウレタンジ（メタ）アクリレート（例えば、［２，２，４−トリメチルヘキサメチレンビス（２−カルバモイルオキシエチル）］ジメタクリレートなど）、オキシアルキレンジ（メタ）アクリレート（例えば、エチレングリコールジ（メタ）アクリレートなど）、芳香環含有ジ（メタ）アクリレート（例えば、エトキシ化ビスフェノールＡジ（メタ）アクリレート、ビスフェノールＡジグリシジル（メタ）アクリレートなど）などが挙げられる。
【００７２】
三官能（メタ）アクリレートとして、例えば、イソシアヌレート環を有するイソシアヌレートトリ（メタ）アクリレート（例えば、トリス（２−（メタ）アクリロキシエチル）イソシアヌレートなど）、トリメチロールプロパントリ（メタ）アクリレートなどが挙げられる。三官能（メタ）アクリレートは、単独使用または２種以上併用することができる。
【００７３】
その他の重合性モノマーのなかでは、好ましくは、一官能（メタ）アクリレートおよび三官能（メタ）アクリレートが挙げられ、さらに好ましくは、アルキルモノ（メタ）アクリレート、および、イソシアヌレートトリ（メタ）アクリレートが挙げられ、とりわけ好ましくは、メチルメタクリレート（以下、ＭＭＡとする。）、および、トリス（２−アクリロキシエチル）イソシアヌレート（以下、ＴＡＥＩとする。）が挙げられる。
【００７４】
モノマー成分におけるその他の重合性モノマーの含有割合は、例えば、１０質量％以上、好ましくは、２０質量％以上、例えば、９０質量％以下、好ましくは、８０質量％以下、さらに好ましくは、５０質量％以下である。
【００７５】
Ａ剤におけるその他の重合性モノマーの含有割合は、例えば、１質量％以上、好ましくは、５質量％以上、例えば、５０質量％以下、好ましくは、３０質量％以下、さらに好ましくは、２０質量％以下である。
【００７６】
このようなモノマー成分の総量の含有割合は、後述する溶媒を除いたＡ剤の質量（固形分質量）に対して、例えば、４０質量％以上、好ましくは、９５．０質量％以上、例えば、９９．８質量％以下である。
【００７７】
また、Ａ剤は、任意成分として、光重合開始剤、重合禁止剤、還元剤などを含有することができ、さらに必要に応じて、フィラー、シランカップリング剤などを含有することができる。
【００７８】
光重合開始剤は、光（例えば、紫外線、可視光など）によって増感される化合物であって、例えば、α−ケトカルボニル化合物、アシルホスフィンオキサイド化合物などが挙げられる。光重合開始剤は、単独使用または２種以上併用することができる。
【００７９】
α−ケトカルボニル化合物として、例えば、α−ジケトン（例えば、ジアセチル、ベンジル、カンファーキノンなど）、α−ケトアルデヒド（例えば、メチルグリオキザール、フェニルグリオキザールなど）、ピルビン酸などが挙げられる。α−ケトカルボニル化合物は、単独使用または２種以上併用することができる。
【００８０】
アシルホスフィンオキサイド化合物として、例えば、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，４，６−トリメチルベンゾイルメトキシフェニルホスフィンオキサイド、２，４，６−トリメチルベンゾイルエトキシフェニルホスフィンオキサイド、２，３，５，６−テトラメチルベンゾイルジフェニルホスフィンオキサイド、ベンゾイルジ−（２，６−ジメチルフェニル）ホスホネートなどが挙げられる。アシルホスフィンオキサイド化合物は、単独使用または２種以上併用することができる。
【００８１】
光重合開始剤のなかでは、好ましくは、カンファーキノン（以下、ＣＱとする。）、および、２，４，６−トリメチルベンゾイルジフェニルホスフィンオキサイド（以下、ＤＴＭＰＯとする。）が挙げられ、さらに好ましくは、ＣＱおよびＤＴＭＰＯの併用が挙げられる。
【００８２】
モノマー成分１００質量部に対する、光重合開始剤の含有割合は、例えば、０．０１質量部以上、好ましくは、０．１質量部以上、例えば、１０質量部以下、好ましくは、５質量部以下、さらに好ましくは、２質量部以下である。
【００８３】
また、Ａ剤における光重合開始剤の含有割合は、例えば、０．０１質量％以上、好ましくは、０．０５質量％以上、例えば、５質量％以下、好ましくは、１質量％以下、さらに好ましくは、０．５質量％以下である。
【００８４】
重合禁止剤は、モノマー成分の意図しない重合反応を抑制できる化合物であって、例えば、ジブチルヒドロキシトルエン、ヒドロキノン、ヒドロキノンモノメチルエーテル、フェノチアジンなどが挙げられる。重合禁止剤は、単独使用または２種以上併用することができる。
【００８５】
重合禁止剤のなかでは、好ましくは、ジブチルヒドロキシトルエン（以下、ＢＨＴとする。）、および、ヒドロキノンモノメチルエーテル（以下、ＭＥＨＱとする。）が挙げられ、好ましくは、ＢＨＴおよびＭＥＨＱの併用が挙げられる。
【００８６】
モノマー成分１００質量部に対する、重合禁止剤の含有割合は、例えば、０．０１質量部以上、好ましくは、０．１質量部以上、例えば、１．０質量部以下、好ましくは、０．４質量部以下である。
【００８７】
また、Ａ剤における重合禁止剤の含有割合は、例えば、０．０１質量％以上、好ましくは、０．０５質量％以上、例えば、０．５質量％以下、好ましくは、０．３０質量％以下である。
【００８８】
還元剤として、例えば、芳香族第三級アミン化合物（例えば、Ｎ,Ｎ−ジメチルｐ−トルイジン、Ｎ，Ｎ−ジエタノールｐ−トルイジン、Ｎ,Ｎ−ジメチルアミノ安息香酸エチル、Ｎ,Ｎ−ジメチルアミノ安息香酸ブトキシエチルなど）、芳香族置換グリシン化合物（例えば、Ｎ−フェニルグリシン、Ｎ−トリルグリシン、Ｎ,Ｎ−（３−メタクリロイルオキシ−２−ヒドロキシプロピル）フェニルグリシン、および、それらの塩など）、有機スルフィン酸化合物（例えば、ｏ−トルエンスルフィン酸リチウム、ｏ−トルエンスルフィン酸ナトリウム、ｐ−トルエンスルフィン酸ナトリウム、ｐ−トルエンスルフィン酸カリウム、ｐ−トルエンスルフィン酸カルシウムなど）が挙げられる。還元剤は、単独使用または２種以上併用することができる。
【００８９】
還元剤のなかでは、好ましくは、芳香族第三級アミン化合物が挙げられ、さらに好ましくは、Ｎ,Ｎ−ジメチルアミノ安息香酸エチル（以下、ＤＭＡＢＡＥとする。）が挙げられる。
【００９０】
モノマー成分１００質量部に対する、還元剤の含有割合は、例えば、０．０１質量部以上、好ましくは、０．１質量部以上、例えば、１質量部以下、好ましくは、０．５質量部以下である。
【００９１】
また、Ａ剤における還元剤の含有割合は、例えば、０．０１質量％以上、好ましくは、０．０５質量％以上、例えば、１質量％以下、好ましくは、０．２質量％以下である。
【００９２】
このようなＡ剤の形態は、特に制限されず、２５℃（常温）において、固体であってもよく、液体であってもよいが、好ましくは、液体である。
【００９３】
Ａ剤が２５℃において液体である場合、Ａ剤は、溶媒を含有する。
【００９４】
溶媒として、例えば、水、有機溶媒（例えば、エタノールなどのアルコール類、アセトンなどのケトン類など）が挙げられる。溶媒は、単独使用または２種以上併用することができる。溶媒のなかでは、好ましくは、水およびアセトンが挙げられ、さらに好ましくは、水およびアセトンの併用が挙げられる。
【００９５】
Ａ剤における溶媒の含有割合は、例えば、３０質量％以上、好ましくは、５０質量％以上、例えば、８５質量％以下、好ましくは、７５質量％以下である。
【００９６】
フィラーとして、例えば、有機質フィラー、無機質フィラーおよび有機質複合フィラーなどが挙げられる。フィラーの配合によって、組成物の硬化層の機械的強度を向上させることや組成物の粘性を調整することができる。
【００９７】
有機質フィラーとして、例えば、前述した種々の重合性モノマーを予め重合硬化させた後に粉砕した粉末、あるいは分散重合によって得られた粉末重合体を使用できる。ここで、使用できるフィラーの原料となる重合性モノマーの種類に特に制限はない。重合性モノマーから形成されたフィラーを構成する樹脂として、例えば、ポリメタクリル酸メチル（ＰＭＭＡ）、ポリメタクリル酸エチル、ポリメタクリル酸プロピル、ポリメタクリル酸ブチル（ＰＢＭＡ）、ポリ酢酸ビニル（ＰＶＡｃ）、ポリエチレングリコール（ＰＥＧ）やポリプロピレングリコール（ＰＰＧ）、ポリビニルアルコール（ＰＶＡ）などを架橋剤によって不溶化させた粉末状重合体などが挙げられる。また、ＭＭＡ/ブタジエン/スチレン３元共重合体などを挙げることができる。
【００９８】
無機フィラーとして、例えば、シリカ、シリカアルミナ、アルミナ、アルミナ石英、ガラス（バリウムガラスを含む）、チタニア、ジルコニア（酸化ジルコニウム）、炭酸カルシウム、カオリン、クレー、雲母、硫酸アルミニウム、硫酸バリウム、硫酸カルシウム、酸化チタン、リン酸カルシウムなどが挙げられる。これら無機フィラーは、予めシランカップリング剤あるいはチタネートカップリング剤などで表面処理し、親水化または疎水化されていてもよい。
【００９９】
有機質複合フィラーとして、例えば、前述した無機質フィラー表面を重合性モノマーで重合して被覆した後に粉砕して得られるフィラー、または無機質フィラーと重合性モノマーとを懸濁重合して得られるフィラーなどが挙げられる。具体的には、無機質フィラーのうち、微粉末シリカをトリメチロールプロパントリ（メタ）アクリレート（ＴＭＰＴ）あるいは分子内にウレタン結合を有し、かつ、重合性基を通常２〜８個有する多官能重合性モノマーを主成分とする重合性モノマーで重合被覆し、得られた重合体を粉砕したフィラー（ＴＭＰＴ・ｆ）を挙げることができる。また、ＰＭＭＡを溶解したアセトンなどの溶液にシリカあるいは酸化ジルコニウムなどの無機フィラーを加えて分散し、溶媒を留去して乾燥した後に粉砕することによって得られるフィラーを挙げることができる。
【０１００】
モノマー成分１００質量部に対する、フィラーの含有割合は、例えば、０．１質量部以上、好ましくは、１質量部以上、例えば、１００質量部以下、好ましくは、５０質量部以下である。
【０１０１】
Ａ剤におけるフィラーの含有割合は、例えば、０．５質量％以上、好ましくは、３質量％以上、例えば、５０質量％以下、好ましくは、２５質量％以下である。
【０１０２】
シランカップリング剤として、例えば、分子内にアルコキシシリル基を有する重合性モノマーが挙げられる。アルコキシシリル基を有する重合性モノマーとして、例えば、ビニルトリエトキシシラン、ビニル−トリス（２−メトキシエトキシ）シラン、アリルトリエトキシシラン、γ−（メタ）アクリロイルオキシプロピルトリメトキシシラン、２−スチリルエチルトリメトキシシラン、（メタ）アクリロイルオキシエチルジメチル（３−トリメトキシシリルプロピル）アンモニウムクロライド、３−（Ｎ−スチリルメチル−２−アミノエチルアミノ）プロピルトリメトキシシラン塩酸塩、トリメトキシシリルプロピルアリルアミンなどが挙げられる。シランカップリング剤のなかでは、好ましくは、γ−（メタ）アクリロイルオキシプロピルトリメトキシシランおよび２−スチリルエチルトリメトキシシランが挙げられる。
【０１０３】
モノマー成分１００質量部に対する、シランカップリング剤の含有割合は、例えば、０．１質量部以上、好ましくは、１質量部以上、例えば、２０質量部以下、好ましくは、１０質量部以下である。
【０１０４】
Ａ剤におけるシランカップリング剤の含有割合は、例えば、０．５質量％以上、好ましくは、１質量％以上、例えば、１５質量％以下、好ましくは、１０質量％以下である。
【０１０５】
（２）Ｂ剤
Ｂ剤は、モノマー成分として、第２重合性モノマーを含有する。
【０１０６】
第２重合性モノマーは、重合可能なモノマーであって、カルシウム塩を形成している酸性基を有する。
【０１０７】
カルシウム塩を形成している酸性基は、例えば、第２重合性モノマーの分子中において、一方の末端に位置する。
【０１０８】
カルシウム塩を形成している酸性基は、カルシウムイオン（Ｃａ２＋）と、上記した遊離の酸性基からプロトン（Ｈ＋）が脱離した酸性イオンとから形成される。
【０１０９】
このような酸性基のなかでは、好ましくは、カルボキシ基（カルボン酸イオン）およびリン酸基（リン酸イオン）が挙げられ、さらに好ましくは、リン酸基（リン酸イオン）が挙げられる。
【０１１０】
第２重合性モノマーが有する酸性基がリン酸基であると、二剤型歯科用接着剤の接着性の向上をより確実に図ることができる。
【０１１１】
また、第２重合性モノマーが有する酸性基の種類は、好ましくは、第１重合性モノマーが有する酸性基と同じである。つまり、第１重合性モノマーがカルボキシ基を有する場合、第２重合性モノマーは、好ましくは、カルボキシ基（カルボン酸イオン）を有し、第１重合性モノマーがリン酸基を有する場合、第２重合性モノマーは、好ましくは、リン酸基（リン酸イオン）を有する。
【０１１２】
第１重合性モノマーが有する酸性基と、第２重合性モノマーが有する酸性基とは、種類が互いに同じであると、二剤型歯科用接着剤の接着力の向上をより一層確実に図ることができる。
【０１１３】
また、第２重合性モノマーは、上記の酸性基を除いて、上記した第１重合性モノマーと同様の分子構成を有する。つまり、第２重合性モノマーは、好ましくは、上記した重合性基と、上記した結合基とをさらに含む。
【０１１４】
重合性基は、例えば、第２重合性モノマーの分子中において、カルシウム塩を形成している酸性基と反対側の末端（他方の末端）に位置する。重合性基として、好ましくは、（メタ）アクリロイルオキシ基が挙げられる。つまり、第２重合性モノマーは、好ましくは、（メタ）アクリロイルオキシ基を含む。
【０１１５】
結合基は、好ましくは、（メタ）アクリロイルオキシ基と、酸性基とを結合する。結合基は、上記したアルキレン基を含み、アルキレン基の炭素数は、好ましくは、４以上１８以下である。つまり、結合基は、好ましくは、炭素数４〜１８のアルキレン基を含む。
【０１１６】
アルキレン基の炭素数が上記の範囲であると、二剤型歯科用接着剤の接着力の向上を図ることができる。とりわけ、アルキレン基の炭素数が４〜１８であると、アルキレン基の炭素数が４未満（例えば、２）である場合と比較して、二剤型歯科用接着剤の接着性の向上を確実に図ることができる。
【０１１７】
より具体的には、第２重合性モノマーは、上記した第１重合性モノマーのアニオンと、カルシウムカチオンとを含む。
【０１１８】
このような第２重合性モノマーの分子量は、例えば、１８０以上、好ましくは、３００以上、例えば、６００以下、好ましくは、５００以下である。
【０１１９】
第２重合性モノマーは、含有する酸性基の種類によって分類することができる。
【０１２０】
第２重合性モノマーとして、例えば、カルシウム塩を形成しているカルボキシ基を含有するカルボキシ型第２重合性モノマー、カルシウム塩を形成しているリン酸基を含有するリン酸型第２重合性モノマー、カルシウム塩を形成しているスルホ基を含有するスルホ型第２重合性モノマーなどが挙げられる。
【０１２１】
このような第２重合性モノマーのなかでは、好ましくは、カルボキシ型第２重合性モノマーおよびリン酸型第２重合性モノマーが挙げられる。
【０１２２】
カルボキシ型第２重合性モノマーは、上記したカルボキシ型第１重合性モノマーの酸性基がカルシウム塩を形成するモノマーである。カルボキシ型第２重合性モノマーのなかでは、好ましくは、４−（メタ）アクリロイルオキシエチルトリメリット酸のカルシウム塩が挙げられ、さらに好ましくは、４−メタクリロイルオキシエチルトリメリット酸のカルシウム塩（以下、４−ＭＥＴ・Ｃａとする。）が挙げられる。
【０１２３】
４−ＭＥＴ・Ｃａは、分子の一方の末端に位置するカルシウム塩を形成する２つのカルボキシ基と、分子の他方の末端に位置するメタクリロイルオキシ基（重合性基）と、２つのカルボキシ基が結合するベンゼン環（結合基）と、ベンゼン環に結合するカルボニル基（結合基）と、カルボニル基とメタクリロイルオキシ基とを結合するエチレン基（結合基）とからなる。
【０１２４】
リン酸型第２重合性モノマーは、上記したリン酸型第１重合性モノマーの酸性基がカルシウム塩を形成するモノマーである。リン酸型第２重合性モノマーのなかでは、好ましくは、２−（メタ）アクリロイルオキシエチルアシドホスフェートのカルシウム塩、および、１０−（メタ）アクリロイルオキシデシルアシドホスフェートのカルシウム塩が挙げられ、さらに好ましくは、ＭＥＰのカルシウム塩（以下、ＭＥＣＰとする。）、および、ＭＤＰのカルシウム塩（以下、ＭＤＣＰとする。）が挙げられ、とりわけ好ましくは、ＭＤＣＰが挙げられる。
【０１２５】
ＭＥＣＰは、分子の一方の末端に位置するカルシウム塩を形成するリン酸基と、分子の他方の末端に位置するメタクリロイルオキシ基（重合性基）と、リン酸基とメタクリロイルオキシ基とを結合するエチレン基（結合基）とからなる。
【０１２６】
ＭＤＣＰは、分子の一方の末端に位置するカルシウム塩を形成するリン酸基と、分子の他方の末端に位置するメタクリロイルオキシ基（重合性基）と、リン酸基とメタクリロイルオキシ基とを結合するデシレン基（結合基）とからなる。
【０１２７】
このような第２重合性モノマーは、単独使用または２種以上併用することができるが、好ましくは、カルボキシ型第２重合性モノマーおよびリン酸型第２重合性モノマーが併用される。
【０１２８】
つまり、第２重合性モノマーは、好ましくは、リン酸型第２重合性モノマーおよびカルボキシ型第２重合性モノマーを含有し、さらに好ましくは、それらからなる。言い換えれば、Ｂ剤は、好ましくは、カルシウム塩を形成しているリン酸基を有する第２重合性モノマー（リン酸型第２重合性モノマー）と、カルシウム塩を形成しているカルボキシ基を有する第２重合性モノマー（カルボキシ型第２重合性モノマー）とを含有する。なお、以下において、リン酸型第２重合性モノマーおよびカルボキシ型第２重合性モノマーを含有する第２重合性モノマーを、リン酸・カルボキシ併有第２重合性モノマーとする。
【０１２９】
しかるに、カルボキシ型第２重合性モノマーは、リン酸型第２重合性モノマーと比較して、再石灰化能に優れる一方、後述するブラシの製造工程に使用される分散媒に対する分散性に劣る。そのため、第２重合性モノマーがカルボキシ型第２重合性モノマーのみからなる場合、ブラシの製造効率が比較的低下してしまう。一方、第２重合性モノマーがリン酸型第２重合性モノマーのみからなる場合、ブラシの製造効率の向上を図ることができるが、再石灰化能が比較的低下してしまう。
【０１３０】
これらに対して、カルボキシ型第２重合性モノマーおよびリン酸型第２重合性モノマーを併用すると、再石灰化能とブラシの製造効率とをバランスよく確保することができる。
【０１３１】
また、第２重合性モノマーがリン酸型第２重合性モノマーおよびカルボキシ型第２重合性モノマーを含有する場合、第２重合性モノマーにおけるリン酸型第２重合性モノマーの含有割合は、例えば、５０質量％以上、好ましくは、７０質量％以上、例えば、９９質量％以下、好ましくは、９５質量％以下であり、第２重合性モノマーにおけるカルボキシ型第２重合性モノマーの含有割合は、例えば、１質量％以上、好ましくは、５質量％以上、例えば、５０質量％以下、好ましくは、３０質量％以下である。
【０１３２】
リン酸型第２重合性モノマーおよびカルボキシ型第２重合性モノマーのそれぞれの含有割合が上記の範囲であれば、再石灰化能とブラシの製造効率とをより一層バランスよく確保することができる。
【０１３３】
このような第２重合性モノマーは、例えば、遊離の酸性基を有する第１重合性モノマーを上記の有機溶媒に溶解してモノマー溶液を調製し、モノマー溶液に水酸化カルシウム水溶液を滴下した後、生成物をろ過および乾燥することにより、調製することができる。
【０１３４】
また、リン酸・カルボキシ併有第２重合性モノマーは、リン酸型第２重合性モノマーおよびカルボキシ型第２重合性モノマーを別々に調製して、それらを混合することにより調製することができる。また、リン酸・カルボキシ併有第２重合性モノマーは、遊離のリン酸基を有する第１重合性モノマーと、遊離のカルボキシ基を有する第１重合性モノマーとを上記の有機溶媒に溶解してモノマー溶液を調製し、そのモノマー溶液に水酸化カルシウム水溶液を滴下することによっても、調製することもできる。
【０１３５】
Ｂ剤のモノマー成分は、好ましくは、上記した水酸基含有重合性モノマーを含有しておらず、さらに好ましくは、第２重合性モノマーのみからなる。
【０１３６】
Ｂ剤における第２重合性モノマーの含有割合は、例えば、３０質量％以上、好ましくは、５０質量％以上、例えば、９９質量％以下、好ましくは、８０質量％以下である。
【０１３７】
Ｂ剤は、任意成分として、上記した還元剤などを含有することができ、さらに必要に応じて、フィラー、シランカップリング剤などを含有することができる。
【０１３８】
Ｂ剤に含有される還元剤として、好ましくは、上記した芳香族置換グリシン化合物および上記した有機スルフィン酸化合物が挙げられ、さらに好ましくは、Ｎ−フェニルグリシンのナトリウム塩（以下、ＮＰＧ・Ｎａとする。）およびｐ−トルエンスルフィン酸ナトリウム（以下、ｐ−ＴＳＮａとする。）が挙げられ、とりわけ好ましくは、ＮＰＧ・Ｎａおよびｐ−ＴＳＮａの併用が挙げられる。
【０１３９】
Ｂ剤における還元剤の含有割合は、例えば、１０質量％以上、好ましくは、３０質量％以上、例えば、８０質量％以下、好ましくは、５０質量％以下である。
【０１４０】
Ｂ剤に含有されるフィラーとして、例えば、上記した有機質フィラー、無機質フィラーおよび有機質複合フィラーなどが挙げられる。
【０１４１】
Ｂ剤におけるフィラーの含有割合は、例えば、１質量％以上、好ましくは、５質量％以上、例えば、３０質量％以下、好ましくは、２０質量％以下である。
【０１４２】
Ｂ剤に含有されるシランカップリング剤として、例えば、上記した分子内にアルコキシシリル基を有する重合性モノマーが挙げられる。その中でも特に好ましくは、γ−（メタ）アクリロイルオキシプロピルトリメトキシシランおよび２−スチリルエチルトリメトキシシランが挙げられる。
【０１４３】
Ｂ剤におけるシランカップリング剤の含有割合は、例えば、１質量％以上、好ましくは、５質量％以上、例えば、３０質量％以下、好ましくは、２０質量％以下である。
【０１４４】
また、Ｂ剤の形態は、特に制限されず、２５℃（常温）において、固体であってもよく、液体であってもよいが、好ましくは、固体である。また、Ｂ剤は、ブラシ、スポンジ、布、ダッペンなどに付着している形態であってもよい。
【０１４５】
（３）キット
二剤型歯科用接着剤は、例えば、図１に示すように、接着剤キット１として調製される。なお、本実施形態では、２５℃において、Ａ剤が液体であり、Ｂ剤が固体でありブラシに付着している場合について説明する。
【０１４６】
接着剤キット１は、ボトル２と、ブラシ３とを備える。
【０１４７】
ボトル２は、Ａ剤を内包しており、ボトル本体２Ａおよびキャップ２Ｂを備える。
【０１４８】
ブラシ３は、Ｂ剤を保持しており、シャフト３Ａおよびブラシ部３Ｂを備える。
【０１４９】
シャフト３Ａは、棒形状を有する。ブラシ部３Ｂは、Ｂ剤を保持しており、シャフト３Ａの一端部に設けられる。ブラシ部３Ｂの材料として、例えば、複数の繊維、スポンジなどが挙げられる。
【０１５０】
ブラシ３にＢ剤を保持させるには、例えば、まず、固体のＢ剤を分散媒に、必要に応じて超音波を付与して分散させる。分散媒として、例えば、水、エタノール、アセトンなどが挙げられ、好ましくは、エタノールが挙げられる。
【０１５１】
次いで、Ｂ剤の分散液にブラシ３のブラシ部３Ｂを浸漬する。その後、ブラシ部３Ｂを、Ｂ剤の分散液から取り出し、乾燥させる。
【０１５２】
以上によって、Ｂ剤が、ブラシ３のブラシ部３Ｂに保持される。
【０１５３】
なお、Ａ剤と同様に、Ｂ剤に上記した遊離の酸性基、および／または、酸無水物を形成している酸性基を有する第１重合性モノマー以外のモノマーや溶剤を含有させ、Ｂ剤を２５℃において液体となるように調製してもよい。この場合、図示しないが、Ｂ剤はボトルに内包され、接着剤キットは、Ａ剤を内包する第１ボトルと、Ｂ剤を内包する第２ボトルとを備える。
【０１５４】
（４）作用効果
このような二剤型歯科用接着剤は、遊離の酸性基、および／または、酸無水物を形成している酸性基を有する第１重合性モノマーを含有するＡ剤と、カルシウム塩を形成している酸性基を有する第２重合性モノマーを含有するＢ剤とを、別々に備えている。
【０１５５】
そのため、二剤型歯科用接着剤を貯蔵しても、カルシウムイオンが、第１重合性モノマーから生じる酸イオンと、第２重合性モノマーから生じる酸イオンとを疑似架橋することを抑制でき、二剤型歯科用接着剤がゲル化することを抑制できる。その結果、二剤型歯科用接着剤の貯蔵安定性の向上を図ることができる。
【０１５６】
また、このような二剤型歯科用接着剤は、Ａ剤およびＢ剤を使用直前に混合することにより、修復材料と歯質との接着に利用される。
【０１５７】
例えば、図２に示すように、二剤型歯科用接着剤が接着剤キット１である場合、接着剤キット１の使用直前において、Ａ剤を、ボトル２からダッペン４の凹部４Ａに注入する。そして、ブラシ３のブラシ部３Ｂを、凹部４Ａ内のＡ剤に浸漬し、Ａ剤を撹拌する。
【０１５８】
これによって、Ａ剤とブラシ部３Ｂに保持されるＢ剤とが混合される。その後、ブラシ部３ＢをＡ剤から取り出し、Ａ剤およびＢ剤が混合された接着剤を、ブラシ３によって、歯質および／または修復材料に塗布する。次いで、修復材料を歯質に取り付け、または塗布し、必要により、光（例えば、可視光や紫外光など）を照射して接着剤および／または修復材料を硬化させる。以上によって、修復材料が、接着剤によって歯質に固定される。
【０１５９】
このようなＡ剤およびＢ剤が混合された接着剤は、上記の酸性基を有する第１重合性モノマーと、カルシウム塩を形成している酸性基を有する第２重合性モノマーとを含有するので、歯質と接着剤とのハイブリッド層を形成できながら、歯質に対してカルシウムを供給することができる。そのため、二剤型歯科用接着剤は、修復材料と歯質との接着性の向上を図ることができながら、歯質の再石灰化を促進することができる。
【実施例】
【０１６０】
以下に実施例を示し、本発明をさらに具体的に説明するが、本発明は、それらに限定されない。以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。
【０１６１】
＜＜Ａ剤の調製＞＞
＜調製例１〜６＞
表１の配合処方に従って、モノマー成分（第１重合性モノマー、水酸基含有重合性モノマーおよびその他の重合性モノマー）と、光重合開始剤と、重合禁止剤と、必要に応じて還元剤とを、溶媒に溶解または分散して、Ａ剤を調製した。Ａ剤は、２５℃において液体であった。
【０１６２】
【表１】
2019099481.tif 000003
【０１６３】
表１中の略号の詳細を下記する。
【０１６４】
ＭＤＰ：１０−メタクリロイルオキシデシルアシドホスフェート
ＭＥＰ：２−メタクリロイルオキシエチルアシドホスフェート
４−ＭＥＴＡ：４−メタクリロイルオキシエチルトリメリット酸の無水物
Ｂｉｓ−ＧＭＡ：２−ビス〔４−（３−メタクリロイルオキシ−２−ヒドロキシプロポキシ）フェニル〕プロパン
ＨＥＭＡ：２−ヒドロキシエチルメタクリレート
ＴＡＥＩ：トリス（２−アクリロキシエチル）イソシアヌレート
ＭＭＡ：メチルメタクリレート
ＣＱ：カンファーキノン
ＤＴＭＰＯ：２，４，６−トリメチルベンゾイルジフェニルホスフィンオキサイド
ＭＥＨＱ：ヒドロキノンモノメチルエーテル
ＢＨＴ：ジブチルヒドロキシトルエン
ＤＭＡＢＡＥ：Ｎ,Ｎ−ジメチルアミノ安息香酸エチル
＜＜Ｂ剤の調製＞＞
＜調製例７＞
ＭＤＰ３．２質量部をエタノール６４質量部に添加して、１０℃において撹拌して、ＭＤＰが溶解したモノマー溶液を準備した。また、水酸化カルシウム０．７質量部を蒸留水４００質量部に溶解して、水酸化カルシウム水溶液を準備した。
【０１６５】
次いで、モノマー溶液の温度を１０℃に維持した状態で、モノマー溶液に水酸化カルシウム水溶液を３０分間で滴下した。その後、混合液を、３０分間、２５℃（室温）において静置した。
【０１６６】
次いで、混合液をろ過して、ろ物（生成物）を回収して、エタノールにより洗浄した。その後、ろ物を乾燥させて、１０−メタクリロイルオキシデシルアシドホスフェートのカルシウム塩（ＭＤＣＰ、第２重合性モノマー）を調製した。ＭＤＣＰは、２５℃において固体であった。その後、ＭＤＣＰを粉砕および分級した。
【０１６７】
次いで、表２の配合処方に従って、ＭＤＣＰと還元剤とを乾式混合して、Ｂ剤を調製した。Ｂ剤は、２５℃において固体であった。
＜調製例８＞
ＭＤＰ３．２質量部をＭＥＰ２．１質量部に変更したこと以外は、調製例７と同様にして、２−メタクリロイルオキシエチルアシドホスフェートのカルシウム塩（ＭＥＣＰ、第２重合性モノマー）を調製した。ＭＥＣＰは、２５℃において固体であった。その後、ＭＥＣＰを粉砕および分級した。
【０１６８】
次いで、表２の配合処方に従って、ＭＥＣＰと還元剤とを乾式混合して、Ｂ剤を調製した。Ｂ剤は、２５℃において固体であった。
＜調製例９＞
ＭＤＰ３．２質量部を４−メタクリロイルオキシエチルトリメリット酸（４−ＭＥＴ）３．２質量部に変更したこと以外は、調製例７と同様にして、４−メタクリロイルオキシエチルトリメリット酸のカルシウム塩（４−ＭＥＴ・Ｃａ、第２重合性モノマー）を調製した。４−ＭＥＴ・Ｃａは、２５℃において固体であった。その後、４−ＭＥＴ・Ｃａを粉砕および分級した。
【０１６９】
次いで、表２の配合処方に従って、４−ＭＥＴ・Ｃａと還元剤とを乾式混合して、Ｂ剤を調製した。Ｂ剤は、２５℃において固体であった。
＜調製例１０＞
表２の配合処方に従って、調製例７と同様にして調製したＭＤＣＰと、調製例９と同様にして調製した４−ＭＥＴ・Ｃａと、還元剤とを乾式混合して、Ｂ剤を調製した。Ｂ剤は、２５℃において固体であった。
【０１７０】
【表２】
2019099481.tif 000004
【０１７１】
表２中の略号の詳細を下記する。
【０１７２】
ＭＤＣＰ：１０−メタクリロイルオキシデシルアシドホスフェートのカルシウム塩
ＭＥＣＰ：２−メタクリロイルオキシエチルアシドホスフェートのカルシウム塩
４−ＭＥＴ・Ｃａ：４−メタクリロイルオキシエチルトリメリット酸のカルシウム塩
ＮＰＧ・Ｎａ：Ｎ−フェニルグリシンのナトリウム塩
ｐ−ＴＳＮａ：ｐ−トルエンスルフィン酸ナトリウム
＜実施例１〜１０＞
調製例１〜６のＡ剤と、調製例７〜１０のＢ剤とを、表３に示す組み合わせとなるように選択した。
【０１７３】
そして、Ａ剤をボトルに充填した。
【０１７４】
また、Ｂ剤１質量部を、エタノール８．１質量部に超音波により分散した。次いで、Ｂ剤の分散液にブラシのブラシ部を浸漬した後、ブラシ部をＢ剤の分散液から取り出し、乾燥させた。以上によって、二剤型歯科用接着剤（接着剤キット）を調製した。
【０１７５】
＜比較例１＞
調製例３のＡ剤２６質量部と、調製例９のＢ剤０．６質量部とを、撹拌混合した。以上によって、一剤型歯科用接着剤を調製した。
＜＜評価＞＞
＜保存安定性＞
各実施例の二剤型歯科用接着剤および比較例の一剤型歯科用接着剤を、２５℃の環境下で保存した。保存開始から１日後および３０日後に性状を目視にて確認し、ゲル化または析出などの変化を生じた日数を記録した。その結果を表３に示す。
【０１７６】
＜接着性＞
ウシ下額前歯を注水下＃１８０  エメリーペーパーで研磨し平坦な接着用象牙質面を削りだし、象牙質面に、直径４．８ｍｍの穴を有する両面テープを張り付け、接着面積を規定した。
【０１７７】
そして、両面テープの穴から露出する象牙質面に、各実施例の二剤型歯科用接着剤および比較例の一剤型歯科用接着剤のそれぞれを塗布し、塗布膜が動かなくなるまでエアブローした。
【０１７８】
５秒間、光照射（ペンキュア２０００、モリタ社製）した後、直径４．８ｍｍの穴を有する厚さ１ｍｍの厚紙を、その穴から接着剤の塗布膜が露出するように両面テープ上に設置し、厚紙の穴にコンポジットレジン（メタフィルＣＸ、サンメディカル社製）を充填し、２０秒間光照射（ペンキュア２０００、モリタ社製）した。
【０１７９】
硬化したコンポジットレジン上にＰＭＭＡ製引張試験用ロッドを接着（スーパーボンド、サンメディカル社製）し、３０分静置して、試験サンプルを準備した。
【０１８０】
次いで、試験サンプルを３７℃水中に１日間浸漬した。その後、室温（２５℃）において、オートグラフ（島津製作所社製、クロスヘッドスピード２ｍｍ／ｍｉｎ）により引張試験を実施し、得られた接着強さを接着性（初期）とした。
【０１８１】
また、上記と同様に準備した試験サンプルを、サーマルサイクル（５℃の水中と、５５℃の水中とに交互に２０秒間ずつ浸漬するサイクル）を５０００回繰り返した後、上記の引張試験を実施し、得られた接着強さを接着性（Ｈ．Ｃ．５０００）とした。それらの結果を表３に示す。
【０１８２】
＜イオンエッチング耐性＞
ウシ下額前歯を注水下＃１８０  エメリーペーパーで研磨し平坦な接着用象牙質面を削りだし、各実施例の二剤型歯科用接着剤および比較例の一剤型歯科用接着剤のそれぞれを塗布し、塗布膜が動かなくなるまでエアブローした。
【０１８３】
その後、５秒間、光照射（ペンキュア２０００／モリタ社製）した後、人工体液（水酸化カリウムでｐＨ７．４に調製した１０ｍｍｏｌ／ＬのＨｅｐｅｓに、２．２４ｍｍｏｌ／Ｌ塩化カルシウム、１．３４ｍｍｏｌ／Ｌリン酸二水素カリウム、１５０ｍｍｏｌ／Ｌ塩化カリウム、０．０２％アジ化ナトリウムを添加した水溶液）に、０、１、２、７日間浸漬した。
【０１８４】
得られたサンプルをニッパで割断し、割断面をイオンエッチング装置（メイワフォーシス社製）にて１２ｍＡ、３０分の条件にて処理した。走査型電子顕微鏡（日本電子社製）を用いて接着剤層を観察し、イオンエッチングに対する耐性を獲得した浸漬日数を記録した。その結果を表３に示す。
【０１８５】
【表３】
2019099481.tif 000005
【符号の説明】
【０１８６】
１      接着剤キット
【図１】
2019099481.tif 000006
【図２】
2019099481.tif 000007